Сплав на основе железа
IRON-BASED ALLOY

Изобретение относится к области черной металлургии, в частности к составам сплавов на основе железа, используемых преимущественно в машиностроении.
Известен сплав на основе железа (сталь), содержащий, мас.%: углерод 0,01-0,1; марганец 5,0-11,0; кремний 0,01-0,45; хром 16,0-22,0; никель 13,0-18,0; ванадий 0,1-1,5; азот 0,25-0,5; РЗМ 0,005-0,1; кальций 0,005-0,1; барий 0,001-0,1; железо - остальное [1].
Задачей изобретения является повышение горячей пластичности сплава на основе железа.
Технический результат достигается тем, что сплав на основе железа, содержащий марганец, хром, никель, ванадий, РЗМ, кальций, барий, железо, дополнительно содержит кобальт и рений, при следующем соотношении компонентов, мас.%: марганец 2,0-3,0; хром 13,0-14,0; никель 20,0-22,0; ванадий 0,2-0,3; РЗМ 2,05-2,15; кальций 0,005-0,01; барий 0,005-0,008; кобальт 1,5-2,0; рений 0,2-0,3; железо - остальное.
В таблице приведены составы сплава на основе железа.
Хром, марганец, никель, ванадий, кобальт, рений обеспечивают повышенную горячую пластичность сплава. Никель и кобальт препятствуют возникновению и развитию трещин. РЗМ, барий и кальций раскисляют сплав, способствуют измельчению зерна, благоприятно влияют на горячую пластичность сплава.
Сплав может быть выплавлен в электропечах. Термическая обработка сплава включает нагрев до температуры 1100-1150°С и закалку в масле.
Источники информации
1. SU 1601189, 1990.